To provide a new ceramic, and also to provide a method for manufacturing the same. The method for manufacturing the ceramic is one for hydrothermally treating a green compact and sintering the green compact after the hydrothermal treatment. A hydrothermal treatment temperature is preferably within a range of 100-370°C. A sintering temperature is preferably within a range of 700-1,600°C. In a generated ceramic, density is within a range of 70-100%, and a grain size is within a range of 0.01-100 μm. In case of an oriented ceramic, a degree of orientation is within a range of 50-100%, and a piezoelectric constant is within a range of 10-5,000 pC/N.
신규한 세라믹스 및 그 제조 방법을 제공하는 것을 목적으로 한다. 세라믹스 제조 방법은 압분체를 수열 처리하고 상기 수열 처리 후의 압분체를 소결하는 방법이다. 여기서 수열 처리 온도가100~370℃의 범위 내에 있는 것이 바람직하다. 또한 소결 온도가700~1600℃의 범위 내에 있는 것이 바람직하다. 생성된 세라믹스는 밀도가70~100%의 범위 내에 있고 그레인 사이즈가 0.01~100μm의 범위 내에 있다. 또한 배향 세라믹스일 경우는 배고도가50~100%의 범위 내에 있고 압전 정수가 10~5000 pC/N의 범위 내에 있다.